(57)【要約】【課題】粘着テープの皮膚への固定力を維持しつつ、粘着テープの貼付及び剥離による皮膚トラブルを防止することが可能な粘着テープの固定方法、上記皮膚トラブルを防止するための皮膚の保護方法及び固体皮膜形成用下地剤を提供すること。【解決手段】シリコーンアクリル樹脂及びアルカン溶媒を含有する下地剤を皮膚に塗布して、該皮膚上に固体皮膜を形成する皮膜形成工程と、固体皮膜を介して皮膚上に粘着テープを固定する固定工程と、を備える、粘着テープの固定方法。【選択図】なし【特許請求の範囲】
【請求項１】
シリコーンアクリル樹脂及びアルカン溶媒を含有する下地剤を皮膚に塗布して、該皮膚上に固体皮膜を形成する皮膜形成工程と、
前記固体皮膜を介して前記皮膚上に粘着テープを固定する固定工程と、
を備える、粘着テープの固定方法。
【請求項２】
前記粘着テープがテーピングテープである、請求項１に記載の固定方法。
【請求項３】
前記皮膜形成工程において、前記下地剤をエアゾール化して前記皮膚にスプレー塗布する、請求項１又は２に記載の固定方法。
【請求項４】
前記下地剤が前記エアゾール化するための噴射剤を更に含有する、請求項３に記載の固定方法。
【請求項５】
粘着テープが貼付される皮膚を保護する方法であって、
シリコーンアクリル樹脂及びアルカン溶媒を含有する下地剤を、前記皮膚の少なくとも一部に塗布して、該皮膚上に固体皮膜を形成する皮膜形成工程を備える、方法。
【請求項６】
シリコーンアクリル樹脂及びアルカン溶媒を含有する、
粘着テープの皮膚への貼付前に、前記皮膚上に固体皮膜を形成するための、固体皮膜形成用下地剤。
【発明の詳細な説明】
【技術分野】
【０００１】
本発明は、粘着テープの固定方法、粘着テープが貼付される皮膚を保護する方法及び固体皮膜形成用下地剤に関する。
【背景技術】
【０００２】
従来、スポーツ用テープ等のテーピングテープは、皮膚に貼付されることにより、対象部位の怪我の予防又は治療、或いは対象部位の筋活動をサポートすることによる身体機能の向上などの効果をもたらす手段として知られている。一方、テーピングテープは、その性質上皮膚の同部位に繰り返し施されるため、肌荒れ、炎症等の皮膚トラブルを発生することが問題となっている。
【０００３】
テーピングテープによる肌トラブルを抑制するための方法として、例えば特許文献１には、伸縮性、通気性を有する編物、織物、不織布などの布状物を用いたテーピング用アンダーラップを用いる方法が開示されている。また、特許文献２には、馬油等を含むゲル状物である皮膚用保護剤を皮膚に塗布する方法が開示されている。
【先行技術文献】
【特許文献】
【０００４】
【特許文献１】特開平８−７８７号公報
【特許文献２】特開平１０−７２３２９号公報
【発明の概要】
【発明が解決しようとする課題】
【０００５】
上述したような従来の方法では、粘着テープ剥離時の肌トラブルをある程度抑制できる一方、粘着テープの皮膚への固定力が低下して、運動時の位置ずれ等が生じやすく、粘着テープによる目的の効果が十分に得られなくなるという問題がある。
【０００６】
本発明は、上記実情に鑑みてなされたものであり、粘着テープの皮膚への固定力を維持しつつ、粘着テープの貼付及び剥離による皮膚トラブルを防止することが可能な粘着テープの固定方法、上記皮膚トラブルを防止するための皮膚の保護方法及び固体皮膜形成用下地剤を提供することを目的とする。
【課題を解決するための手段】
【０００７】
本発明の一側面は、シリコーンアクリル樹脂及びアルカン溶媒を含有する下地剤を皮膚に塗布して、該皮膚上に固体皮膜を形成する皮膜形成工程と、固体皮膜を介して皮膚上に粘着テープを固定する固定工程と、を備える、粘着テープの固定方法に関する。
【０００８】
本発明の他の一側面は、粘着テープが貼付される皮膚を保護する方法であって、シリコーンアクリル樹脂及びアルカン溶媒を含有する下地剤を、皮膚の少なくとも一部に塗布して、該皮膚上に固体皮膜を形成する皮膜形成工程を備える、方法に関する。
【０００９】
本発明の他の一側面は、シリコーンアクリル樹脂及びアルカン溶媒を含有する、粘着テープの皮膚への貼付前に、皮膚上に固体皮膜を形成するための、固体皮膜形成用下地剤に関する。
【発明の効果】
【００１０】
本発明によれば、粘着テープの皮膚への固定力を維持しつつ、粘着テープの貼付及び剥離による皮膚トラブルを防止することが可能な粘着テープの固定方法、上記皮膚トラブルを防止するための皮膚の保護方法及び固体皮膜形成用下地剤が提供される。
【発明を実施するための形態】
【００１１】
以下、本発明の好適な実施形態について説明する。しかし、本発明は以下の実施形態に限定されるものではない。
【００１２】
本実施形態に係る粘着テープの固定方法は、シリコーンアクリル樹脂及びアルカン溶媒を含有する下地剤を皮膚に塗布して、該皮膚上に固体皮膜を形成する皮膜形成工程と、固体皮膜を介して皮膚上に粘着テープを固定する固定工程と、を備える。以下、各工程について説明する。
【００１３】
（皮膜形成工程）
皮膜形成工程は、シリコーンアクリル樹脂及びアルカン溶媒を含有する下地剤を皮膚に塗布することによって、皮膚上に固体皮膜を形成する工程である。
【００１４】
シリコーンアクリル樹脂は、例えば、（メタ）アクリロイルオキシ基を有するシロキシシランの単独重合体であってもよく、当該シロキシシランと他の重合性モノマーとの共重合体であってもよい。
【００１５】
（メタ）アクリロイルオキシ基を有するシロキシシランとしては、例えば、３−（メタ）アクリロイルオキシプロピルトリス（トリメチルシロキシ）シラン、３−（メタ）アクリロイルオキシプロピルペンタメチルジシロキサン、３−（メタ）アクリロイルオキシプロピルビス（トリメチルシロキシ）メチルシラン、３−（メタ）アクリロイルオキシプロピルメチルビス（トリメチルシロキシ）シラン等が挙げられる。これらは１種を単独で、又は２種以上を併用して用いることができる。
【００１６】
シロキシシランとの共重合体を形成することのできる重合性モノマーとしては、例えば、メチル（メタ）アクリレート、テトラヒドロフルフリル（メタ）アクリレート、シクロヘキシル（メタ）アクリレート、ｎ−ラウリル（メタ）アクリレート、２−フェノキシエチル（メタ）アクリレート、イソデシル（メタ）アクリレート、イソオクチル（メタ）アクリレート、イソボルニル（メタ）アクリレート、ベンジル（メタ）アクリレート、２−ブトキシエチル（メタ）アクリレート、ｎ−ブチル（メタ）アクリレート、エチル（メタ）アクリレート、ジメチルイタコネート、ジ−ｎ−ブチルイタコネート、２−エチルヘキシル（メタ）アクリレート、フルフリル（メタ）アクリレート、ｎ−ヘキシル（メタ）アクリレート、イソブチル（メタ）アクリレート、イソプロピル（メタ）アクリレート、αメチルスチレン、スチレン、ｐ−ｔ−ブチルスチレン、４−メトキシスチレン、ｎ−オクタデシル（メタ）アクリレート、２−フェニルエチル（メタ）アクリレート、ｎ−トリデシル（メタ）アクリレート、ビニルベンゾエート、ビニルナフタレン、フッ素化シロキサン、フッ素化イタコネート、フッ素化（メタ）アクリレート（例えば、ヘキサフルオロイソプロピル（メタ）アクリレート等）、ヘキサデシル（メタ）アクリレート、ヘキサデセニル（メタ）アクリレート、オクタデセニル（メタ）アクリレート、ステアリル（メタ）アクリレート、ベヘニル（メタ）アクリレートなどが挙げられる。これらは１種を単独で、又は２種以上を併用して用いることができる。
【００１７】
上記単独重合体及び共重合体は、直鎖状であっても分岐状であっても、又はわずかに架橋したものであってもよく、ホモポリマー、コポリマー、ターポリマー又は多元ポリマーであってもよい。共重合体は、ランダムコポリマー又は事実上セグメントからなるものであってもよい。
【００１８】
シリコーンアクリル樹脂の重量平均分子量は、特に制限されることはないが、通常５００００〜数百万であり、例えば５００００〜５０００００である。シリコーンアクリル樹脂の重量平均分子量は、開始剤、開始剤濃度、反応温度、反応溶剤、反応方法等を変更することにより適宜調節することができる。
【００１９】
シリコーンアクリル樹脂の含有量は、下地剤全量を基準として、例えば０．５質量％以上であることが好ましく、１．０質量％以上であることがより好ましく、３．０質量％以上であることが更に好ましい。シリコーンアクリル樹脂の含有量が、下地剤全量を基準として、０．５質量％以上であれば、粘着テープがずれにくく、粘着テープの剥離時に皮膚への影響が出にくく、皮膚をより効果的に保護することができる。一方、シリコーンアクリル樹脂の含有量は、下地剤全量を基準として、例えば５０質量％以下であることが好ましく、３０質量％以下であることがより好ましく、２０質量％以下であることが更に好ましい。シリコーンアクリル樹脂の含有量が、下地剤全量を基準として、５０質量％以下であれば、下地剤の塗布時に斑になりにくく、皮膚になじみやすくすることができる。
【００２０】
アルカン溶媒は、アルカンをベースとする溶媒であれば特に制限されることはなく、例えば、直鎖、分岐鎖又は環式アルカンを主に含むものであってよい。
【００２１】
このようなアルカン溶媒としては、例えば、炭素数５〜１２の直鎖、分岐鎖又は環式アルカンが挙げられ、中でも、２，２，４−トリメチルペンタン、３，４−ジメチルヘキサン等のイソオクタン、メチルシクロペンタン、ｎ−ヘプタン、ｎ−オクタン、ｎ−ノナンなどが好ましく用いられる。特に、速乾性、塗布性、安全性等を総合的に考慮し、下地剤を皮膚へ塗布した際に、該皮膚上に固体皮膜を効率よく形成することができることから、アルカン溶媒としては、２，２，４−トリメチルペンタン、ｎ−ヘプタン等がより好ましい。これらは１種を単独で、又は２種以上を併用して用いることができる。
【００２２】
アルカン溶媒の含有量は、特に制限されず、下地剤全量を基準として、例えば５０質量％以上であってよく、７０質量％以上であってよく、８０質量％以上であってよく、９０質量％以上であってよい。アルカン溶媒の含有量の上限値についても特に制限されず、下地剤全量を基準として、例えば９９質量％以下であってよく、９５質量％以下であってよい。
【００２３】
下地剤は、上述したシリコーンアクリル樹脂及びアルカン溶媒に加えて、必要に応じて他の成分を含有してもよい。このような成分としては、例えば、可塑剤、噴射剤、懸濁助剤、防腐剤、酸化防止剤、活性成分、薬剤、抗菌剤、殺虫剤、抗微生物剤、抗ウイルス剤、抗腫瘍剤、血圧及び心臓調節剤、保湿剤、皮膚軟化剤、スリップ剤、ワックス、香味剤、芳香剤、植物成長調節剤、ＤＥＥＴ、植物殺虫剤、ＵＶ及びＩＲ吸収剤、着色剤、染料、顔料、着色粒子、光輝性顔料、乳光を放つ物質、表面蛍光増白剤、殺黴剤、固体材料、二酸化チタン、シリカ、粘着性減少剤、日焼け止め剤、風合い調節剤、組成物乾燥速度調節剤、鉱油中のアロエベラ、アロエベラ油抽出物、ビタミンＥ、ビタミンＡ、パルミテート、トリクロサン、サリチル酸メチル、メントール、トウガラシ・オレオレジン、ギョリュウバイ油、スクアラン、ペパーミント、シトロネラ、スペアミント、ホホバ油、アーモンド油、油、油溶性物質、ビタミンＣエステル、ビタミンＣ、アロエベラ、ウィッチヘーゼル、クアテルニウム（ｑｕａｔｅｒｎｉｕｍ）１５等が挙げられる。
【００２４】
下地剤は、形成された皮膜を柔らかくし、皮膚になじみやすくできるようにするために、可塑剤を含んでいてもよい。可塑剤としては、例えば、ポリフェニルメチルシロキサンコポリマー、クエン酸トリエチル、クエン酸アセチルトリエチル、クエン酸トリｎ−ブチル、クエン酸アセチルトリｎ−ブチル、クエン酸アセチル２−エチルヘキシル、トリメチルシロキシケイ酸、シリコーン油、鉱油、植物油等が挙げられる。これらは１種を単独で、又は２種以上を併用して用いてもよい。
【００２５】
可塑剤の含有量は、特に制限されず、シリコーンアクリル樹脂量を基準として、例えば１質量％以上であってよく、３質量％以上であってよく、５質量％以上であってよい。可塑剤の含有量の上限値についても特に制限されず、シリコーンアクリル樹脂量を基準として、例えば５０質量％以下であってよく、３０質量％以下であってよく、２０質量％以下であってよい。
【００２６】
下地剤は、エアゾール化して皮膚にスプレー塗布するために、噴射剤を含んでいてもよい。噴射剤としては、例えば、液化石油ガス（ＬＰガス）、ジメチルエーテル、フッ化炭化水素、二酸化炭素、窒素、亜酸化窒素等が挙げられる。これらは１種を単独で、又は２種以上を併用して用いてもよい。
【００２７】
噴射剤の含有量は特に制限されないが、噴射剤以外の下地剤の成分（以下、「原液」という場合がある）との体積比（原液／噴射剤）として、好ましくは１０／９０〜９０／１０であり、より好ましくは２０／８０〜８０／２０であり、更に好ましくは３０／７０〜７０／３０である。上記体積比が１０以上であれば、原液を身体中のさまざまな部位に自在にスプレー塗布することができる。一方、上記体積比が９０以下であれば、空気中への飛散を抑制し、効率よく塗布できる。また、使用時の微粒子の発生を抑え、吸入リスクを下げることができる。
【００２８】
皮膜形成工程では、上述した下地剤を皮膚に塗布して、該皮膚上に固体皮膜を形成する。塗布された下地剤は、皮膚に堆積、成膜され、固体皮膜となる。例えば、下地剤を離型フィルムに塗布した場合、得られた固体皮膜は当該離型フィルムから剥離可能である。下地剤を皮膚に塗布する方法としては、特に制限されず、液状の下地剤をそのまま塗布してもよく、上述した噴射剤を含む下地剤を、エアゾール化して皮膚にスプレー塗布してもよい。特に、皮膚上の広範囲に渡り固体皮膜を形成する場合や繰り返し使用する場合には、より簡単な方法で均一に固体皮膜を形成することができることから、下地剤をエアゾール化して皮膚にスプレー塗布する方法が好ましい。
【００２９】
（固定工程）
固定工程は、関節や筋肉、靭帯、腱など可動範囲の制限、補強、保護、また、部材等の固定の目的のために、上記皮膜形成工程で形成された固体皮膜を介して皮膚上に粘着テープを固定する工程である。すなわち、固定工程では、固体皮膜と、粘着テープの粘着面とを接触させることで、固体皮膜を介して、皮膚上に粘着テープを固定する。
【００３０】
粘着テープとしては、皮膚に貼付するためのものであれば特に制限されないが、特にスポーツテープ等のテーピングテープであることが好ましい。テーピングテープを用いることにより、運動時のテープの位置ずれ等を効果的に抑制することができ、テーピングによる目的の効果を発揮しやすくなる。
【００３１】
上述した粘着テープの固定方法によれば、粘着テープの皮膚への固定力を維持しつつ、粘着テープの貼付及び剥離による皮膚トラブルを防止することが可能となる。言い換えれば、本実施形態に係る発明は、粘着テープが貼付される皮膚を保護する方法ということもでき、該方法は、シリコーンアクリル樹脂及びアルカン溶媒を含有する下地剤を、皮膚の少なくとも一部に塗布して、該皮膚上に固体皮膜を形成する皮膜形成工程を備えるということもできる。
【００３２】
また、上述した固体皮膜形成工程において用いられる下地剤は、皮膚上に固体皮膜を形成するための、固体皮膜形成用下地剤として有用である。
【実施例】
【００３３】
以下、実施例により本発明をより具体的に説明するが、本発明は実施例に限定されるものではない。
【００３４】
＜下地剤の調製＞
表１に示す各成分を、表１に記載の配合割合（質量％）で配合し、原液Ａ〜Ｆを調製した。表１中、シリコーンアクリル樹脂、可塑剤及びアルカン溶媒として、以下のものを使用した。
シリコーンアクリル樹脂：
イソオクチルアクリレート−３−メタクリロイルオキシプロピルトリス（トリメチルシロキシ）シラン−メチルメタクリレートコポリマー（３Ｍ社製）
可塑剤：
ポリフェニルメチルシロキサンコポリマー（東レ・ダウコーニング株式会社製）
アルカン溶媒：
２，２，４−トリメチルペンタン（丸善石油化学株式会社製）
【００３５】
【表１】
2020103427.tif 000002
【００３６】
上記表１に示す原液Ａ〜Ｆをアルミニウム製の缶に充填した。その後、噴射剤としてＬＰＧ（液化石油ガス）を下記表２に示す割合で充填した後、バルブ及びボタンを取り付け、内圧０．３〜０．４ＭＰａの下地剤を得た。表２中、「原液／ＬＰＧ」は、原液とＬＰＧとの体積比を示す。
【００３７】
【表２】
2020103427.tif 000003
【００３８】
上記で得られた下地剤について、以下に示す方法により各種評価を行った。
＜皮膚固定性試験＞
（せん断試験）
実施例１〜１３で調製した下地剤を、１０ｃｍの距離から人工皮革付き試験板上に噴射し、人工皮革上に固体皮膜を形成させた。乾燥後、粘着剤面が２０ｍｍ出るように端部を二つ折りした幅２５ｍｍ、長さ２００ｍｍの３ＭＴＭ  マルチポアＴＭ  スポーツ  レギュラー  伸縮固定テープ（スリーエムジャパン株式会社製）（以下スポーツテープ）を、該固体皮膜を介して人工皮革上に置き、２ｋｇのローラーを１往復させて粘着固定した。また、下地剤を噴射していない人工皮革上に、同様の方法でスポーツテープを粘着固定した場合を比較例１、下地剤を使用しない代わりにアンダーラップテープ（バトルウィンＴＭ  アンダーラップテープ、Ｕ７０Ｆ（ウレタンの非粘着テープ）、ニチバン株式会社製）を人工皮革付き試験板上に巻き付け、同様の方法でスポーツテープを固定した場合を比較例２、ゲル（ドリームワインゲル（配合成分：水、馬油、イソペンチルジオール、変性アルコール、ステアリン酸グリセリル、メントール、カルボマー、アラントイン、アルニカ花エキス、セイヨウキズタ葉／茎エキス、スギナエキス、セイヨウオトギソウ花／葉／茎エキス、セージ葉エキス、セイヨウノコギリソウエキス、アルテア根エキス、カミツレ花エキス、トウキンセンカ花エキス、アロエフェロックス葉エキス、ムラサキ根エキス、スクワラン、水酸化Ｎａ、トロフェロール、グリチルレチン酸ステアリル、ステアリン酸ＰＥＧ−１０、ステアリン酸ＰＥＧ−４５、ステアリン酸グリセリル（ＳＥ）、ＢＧ、エタノール、メチルパラベン、香料）、一光化学株式会社製）０．０２ｇを人工皮革付き試験板上に塗布部位の面積が２５ｃｍ２となるように塗布し、同様の方法でスポーツテープを固定した場合を比較例３とした。
【００３９】
スポーツテープを固定直後、速度３０ｃｍ／分でスポーツテープを引張り、この時のせん断強度を記録し、３回の平均値を算出した。結果を表３に示す。せん断強度の値が大きいほど、スポーツテープの皮膚への固定力が優れていることを示す。
【００４０】
【表３】
2020103427.tif 000004
【００４１】
＜皮膚トラブル試験＞
（ケラチンの損傷）
実施例２、７、１０及び１２で調製した下地剤を、１０ｃｍの距離から前腕部に噴射し、皮膚上に固体皮膜を形成させた。続いて、幅２５ｍｍ、長さ７５ｍｍのスポーツテープを、該固体皮膜を介して皮膚上に置き、２ｋｇのローラーを１往復させて粘着固定した。また、下地剤を噴射していない皮膚上に、同様の方法でスポーツテープを粘着固定した場合を比較例４とした。各試料に対する試験者数は１２人とした。
【００４２】
１時間後、角度１８０°、速度１５ｃｍ／分でスポーツテープを剥離し、スポーツテープの粘着剤表面に転写した角質成分（ケラチン）を赤外透過率分析器（ＡＴＲ法）により分析した。肌の角質成分であるケラチンは、１５３９ｃｍ−１及び１６３０ｃｍ−１において強い吸収を示すことから、当該２波長における吸光度の平均値を角質剥離量の指標とし相対的に評価した。結果を表４に示す。なお、表４におけるケラチン転写量は、試験者１２人の平均値を算出した値である。ケラチン転写量の値が小さいほど、皮膚におけるケラチンの損傷が抑えられ、皮膚トラブルが抑制されていることを示す。
【００４３】
【表４】
2020103427.tif 000005